ВЫСОКОПРОЧНЫЙ СТАЛЬНОЙ ЛИСТ, ОБЛАДАЮЩИЙ ПРЕВОСХОДНОЙ СПОСОБНОСТЬЮ К ТЕРМИЧЕСКОМУ УПРОЧНЕНИЮ И ФОРМУЕМОСТЬЮ, И СПОСОБ ЕГО ПРОИЗВОДСТВА

1. Высокопрочный стальной лист, обладающий превосходной способностью к термическому упрочнению и формуемостью, отличающийся тем, что сталь имеет химический состав, содержащий 0,0010-0,0040 мас.% С, не более 0,05 мас.% Si, 0,1-1,0 мас.% Mn, не более 0,10 мас.% Р, не более 0,03 мас.% S, 0,01-0,10 мас.% Al, не более 0,0050 мас.% N, 0,005-0,050 мас.% Ti, остальное - Fe и неизбежные примеси, и удовлетворяющий соотношениям (Ti-3,4·N-1,5·S)/C≤6,0 и Mn/С≥100, и лист имеет прочность при растяжении (TS) не менее 340 МПа, показатель термического упрочнения (ВН) не менее 30 МПа, равномерное относительное удлинение (Е1) не менее 18% и удлинение при текучести после ускоренного старения (YP-E1) не более 1,0%,
где химические символы представляют содержание в стали соответствующих элементов в мас.%.
2. Высокопрочный стальной лист по п.1, который, кроме того, содержит 0,0005-0,0030 мас.% В.
3. Высокопрочный стальной лист по п.1, который, кроме того, содержит 0,005-0,050 мас.% любого одного или более элементов, выбранных из V, Та, W и Мо.
4. Высокопрочный стальной лист по п.2, который, кроме того, содержит 0,005-0,050 мас.% любого одного или более элементов, выбранных из V, Та, W и Мо.
5. Высокопрочный стальной лист по любому из пп.1-4, который, кроме того, содержит 0,01-0,10 мас.% любого одного или более элементов, выбранных из Cr, Ni и Cu.
6. Высокопрочный стальной лист по любому из пп.1-4, который, кроме того, содержит 0,005-0,050 мас.% Sb.
7. Высокопрочный стальной лист по п.5, который, кроме того, содержит 0,005-0,050 мас.% Sb.
8. Высокопрочный стальной лист по любому из пп.1-4 или 7, который, кроме того, содержит 0,0005-0,01 мас.% любого одного или более элементов, выбранных из Са и REM (редкоземельные элементы).
9. Высокопрочный стальной лист по п.5, который, кроме того, содержит 0,0005-0,01 мас.% любого одного или более элементов, выбранных из Са и REM.
10. Высокопрочный стальной лист по п.6, который, кроме того, содержит 0,0005-0,01 мас.% любого одного или более элементов, выбранных из Са и REM.
11. Высокопрочный стальной лист по любому из пп.1-4, 7, 9 или 10, на поверхность которого нанесен слой покрытия.
12. Высокопрочный стальной лист п.5, на поверхность которого нанесен слой покрытия.
13. Высокопрочный стальной лист по п.6, на поверхность которого нанесен слой покрытия.
14. Высокопрочный стальной лист по п.8, на поверхность которого нанесен слой покрытия.
15. Способ производства высокопрочного стального листа, обладающего превосходной способностью к термическому упрочнению и формуемостью, с помощью горячей прокатки стального сляба с химическим составом, указанным в любом из пп.1-14, и последующим последовательным выполнением намотки в рулон, травления, холодной прокатки, отжига и дрессировки, отличающийся тем, что температура при намотке после горячей прокатки составляет не менее 550°С, нагревание от 500°С до температуры выдержки при отжиге выполняют со скоростью, превышающей 0,1°С/с или {0,2·(Ti-3,4·N-1,5·S)/C}°C/c, температура выдержки составляет выше 650°С или {650+20·(Ti-3,4·N-1,5·S)/C}°C, но не выше 900°С, продолжительность выдержки составляет 10-1000 с и дрессировку проводят при степени обжатия в пределах диапазона от (0,8·Mn) до (2+Mn)%.
16. Способ по п.15, при котором поверхность стального листа подвергают нанесению покрытия после отжига.
17. Способ по п.16, при котором слой покрытия после его нанесения подвергают легирующей обработке.